(57)【要約】      （修正有）【課題】針葉樹合板を利用した良好な品質の複合台板を提供する。【解決手段】水分を排出させるための有底孔が配列された第１のプレス面と第２のプレス面との間隙で湿潤繊維マットを加圧して板状に成形した湿式硬質繊維板１２が、針葉樹合板１１の表面に積層された複合台板１であって、湿式硬質繊維板１２は、有底孔に繊維が流入して形成された凸状部が配列されたエンボス層１２５を有していると共に、エンボス層１２５が針葉樹合板１１側に面する状態で圧着接合されており、圧着接合前の湿式硬質繊維板１２は、板厚に対するエンボス層の割合が３５％〜７０％である。【選択図】図５
2015196360.tif 000002
【特許請求の範囲】
【請求項１】
水分を排出させるための有底孔が配列された第１のプレス面と第２のプレス面との間隙で湿潤繊維マットを加圧することにより板状に成形された湿式硬質繊維板が、針葉樹合板の表面あるいは表裏面に庄着接合された複合台板であって、
前記湿式硬質繊維板は、前記湿潤繊維マットの繊維が前記有底孔に充填されて形成された凸状部が配列されたエンボス層を有していると共に、該エンボス層が前記針葉樹合板に面する状態で圧着接合されており、
圧着接合前の湿式硬質繊維板は、板厚に対する前記エンボス層の割合が３５％〜７０％
である複合台板。
【請求項２】
請求項１において、前記第１のプレス面側に配列された有底孔について、隣り合う有底孔との問を仕切る側壁の厚さｔに対する有底孔の深さｄの比率ｄ／ｔが１を超えている複合台板。
【請求項３】
請求項１又は２において、前記針葉樹合板は、針葉樹単板が複数積層された合板であり、前記エンボス層の厚さは、前記針葉樹合板の表面あるいは表裏面に積層された針葉樹単板の板厚の１２０％〜３００％である複合台板。
【請求項４】
請求項１〜３のいずれか１項において、前記エンボス層に熱硬化性樹脂を保持する前記湿式硬質繊維板が前記針葉樹合板の表面あるいは表裏面に熱圧接着された複合台板。
【請求項５】
表面あるいは表裏面に化粧加工が施された化粧合板であって、
請求項１〜４のいずれか１項に記載の複合台板の表面あるいは表裏面のうち、湿式硬質繊維板が積層された側の面に化粧板あるいは化粧シートが積層された化粧合板。
【発明の詳細な説明】
【技術分野】
【０００１】
本発明は、針葉樹単板が積層された針葉樹合板を利用した複合台板及び化粧合板に関する。
【背景技術】
【０００２】
従来、合板として積層される単板の材質は、ラワン材等の広葉樹が一般的であった。しかし、ラワン材等の南洋材は、主たる原産国が属する東南アジア等において伐採が進み、資源が枯渇してきている。そこで、近年、ラワン材などの広葉樹単板の代替として、針葉樹単板を積層した針葉樹合板の利用が進められている（例えば、特許文献１参照。）。
【０００３】
しかしながら、針葉樹合板では、次のような問題がある。すなわち、広葉樹に比べて節等が多い針葉樹単板が積層された針葉樹合板は、節穴に起因する凹み等の表面欠陥が多いという問題がある。例えば、突き板等の化粧板や樹脂フイルム等の化粧シートを針葉樹合板の表面に圧着接合する場合、針葉樹合板の凹みの箇所で圧着荷重が不足して化粧表面にくすみや凹みが生じるおそれがある。化粧板等を上手く圧着できたように見えても、針葉樹合板の凹みに起因する空隙が内部に残っていることがある。このような空隙が残る化粧合板では、長期間に渡る使用期間の途中で化粧表面に凹みが生じたり、破れや割れ等が生じたりするおそれがある。特に、床材への適用時には、家具の脚やヒール靴の踵による局所的な荷重が空隙に作用して化粧表面が凹んだり割れたりすることが多い。ＭＤＦ（中質繊維板）や高比重ＭＤＦを針葉樹合板の表面に圧着接合しても、針葉樹合板の表面欠陥を完全に近く覆い隠すことは非常に困難である。
【先行技術文献】
【特許文献】
【０００４】
【特許文献１】特開平８−５２７０３号公報
【発明の概要】
【発明が解決しようとする課題】
【０００５】
本発明は、前記従来の問題点に鑑みてなされたものであり、針葉樹合板を利用した優れた品質の複合台板及び化粧合板を提供するための発明である。
【課題を解決するための手段】
【０００６】
本発明の一態様は、水分を排出させるための有底孔が配列された第１のプレス面と第２のプレス面との間隙で湿潤繊維マットを加圧することにより板状に成形された湿式硬質繊維板が、針葉樹合板の表面あるいは表裏面に圧着接合された複合台板であって、前記湿式硬質繊維板は、前記湿潤繊維マットの繊維が前記有底孔に充填されて形成された凸状部が配列されたエンボス層を有していると共に、該エンボス層が前記針葉樹合板に面する状態で圧着接合されており、圧着接合前の湿式硬質繊維板は、板厚に対する前記エンボス層の割合が３５％〜７０％である複合台板にある（発明１）。
【０００７】
本発明の一態様は、表面あるいは表裏面に化粧加工が施された化粧合板であって、本発明の他の態様をなす複合台板の表面あるいは表裏面のうち、湿式硬質繊維板が積層された側の面に化粧板あるいは化粧シートが積層された化粧合板にある（発明５）。
【０００８】
水分を排出しながら加圧成形される湿式硬質繊維板のエンボス層の凸状部は、前記第１のプレス面の有底孔に繊維が入り込み、その有底孔の深さの分だけ周囲よりも膨らむように形成される。加圧成形時の凸状部に対する圧力は、当然ながら周囲よりも低くなる。そのため、このエンボス層は、低圧縮で比較的柔らかい凸状部と、周囲の高圧縮の硬い部分と、が交互に現れる層となる。
【０００９】
このようなエンボス層を内側にして前記湿式硬質繊維板を圧着したとき、押し付ける相手方の面の凸凹に応じて前記エンボス層の凸状部が適宜変形する。このエンボス層を内側にして前記針葉樹合板に圧着すれば、前記凸状部の変形に応じて、該針葉樹合板の表面等の凹みを効果的に吸収可能である。前記針葉樹合板の表面のうち凹みのある部分では、前記凸状部の潰れが小さくなって圧着後の前記エンボス層の厚さが大きくなる一方、凹みのない部分ではその厚さが小さくなる。前記エンボス層のこのような変形に応じて、前記針葉樹合板の表面等の凹みが埋められた前記複合台板では、前記針葉樹合板と前記湿式硬質繊維板との間に空隙が残るおそれが少ない。
【００１０】
内部に空隙が残っていない前記複合台板であれば、その後、突き板等の化粧板や樹脂フイルム等の化粧シートを圧着する際、圧着荷重のムラを抑制でき、化粧表面のくすみや凹みを低減できる。このように化粧板等が圧着された化粧合板では、前記針葉樹合板の凹みに当たる箇所に局所的な大荷重が作用しても化粧表面が凹んだり破れたりするおそれが少ない。
【００１１】
従来、一般的な湿式硬質繊維板では、板厚に対する前記エンボス層の占有割合が２５％程度となっている。湿式硬質繊維板の裏面をなすエンボス層は、排水しながら加圧成形が行われるという製法上不可避であり、一般的に平滑性が求められる板材にとっての欠点でもある。このエンボス層の厚さは薄ければ薄いほど良いが、生産効率とのバランスによりエンボス層の占有割合が一般的には２５％となっている。
【００１２】
これに対して、本発明への適用では、前記針葉樹合板の表面等の凸凹を吸収することを目的として前記湿式硬質繊維板のエンボス層が積極的に活用されている。このエンボス層を構成する前記凸状部の潰れ変形によって、凹み等の前記針葉樹合板の表面欠陥が吸収されている。本発明におけるエンボス層の占有割合はある程度、大きい方が良く一般的な２５％程度では不十分である。２５％程度の薄いエンボス層では、前記針葉樹合板の表面等の凸凹を吸収するという作用効果が不十分になる。
【００１３】
本発明における湿式硬質繊維板では、板厚に対する前記エンボス層の割合が３５〜７０％と格段に大きく設定されている。このような厚いエンボス層を備えた湿式硬質繊維板を圧着接合すれば、前記針葉樹合板の凹み等の表面欠陥を効果的に吸収できる。
【００１４】
このように本発明の複合台板は、厚いエンボス層を含む湿式硬質繊維板を圧着することで前記針葉樹合板の表面欠陥が吸収された優れた特性の合板であり、この複合台板を利用した化粧合板は、化粧板等がなす化粧表面が美しく、さらにその美しい化粧表面を長期に及ぶ使用期間に渡って長く維持できる優れた品質を備えている。
【００１５】
本発明における化粧板としては、突き板等の木質単板や、金属板や、樹脂板等がある。また、化粧シートとしては、樹脂シートや、樹脂系フイルムや、コート紙や、アフターコート紙等がある。
【００１６】
本発明における針葉樹合板に対して湿式硬質繊維板を圧着接合する方法としては、熱間プレス（ホットプレス）による熱圧接着でもよく、冷間プレス（コールドプレス）による圧着でも良い。熱圧接着の場合であれば、熱硬化性樹脂を接着剤として利用することも良い。湿式硬質繊維板を加圧成形する前の湿潤繊維マットに熱硬化性樹脂繊維を混入しておくことも良い。熱圧接着時に前記針葉樹合板と前記湿式硬質繊維板との間に粉末熱硬化性樹脂を介在させたり、液状の熱硬化性樹脂を前記エンボス層に含浸させた状態で、針葉樹合板に熱圧接着したりすることも良い。冷間プレスの場合、酢酸ビニル樹脂、ビニルウレタン樹脂、ユリア樹脂、メラミン樹脂、エポキシ樹脂、合成ゴム等から選択される接着剤を利用すれば、針葉樹合板に対する湿式硬質繊維板の接合強度を向上できる。
【００１７】
本発明における好適な一態様における第１のプレス面側に配列された有底孔について、隣り合う有底孔との間を仕切る側壁の厚さｔに対する有底孔の深さｄの比率ｄ／ｔが１を超えている（発明２）。
【００１８】
一般的な湿式硬質繊維板の製板工程では、前記第１のプレス面に相当する一方のプレス面に金網等が載置され、この金網の編み目によって前記有底孔が形成されている。鉄線等が編み込みされた金網では、当然ながら、その線径が、隣り合う有底孔との側壁となると共に、有底孔の最小深さとなる。そのため、側壁の厚さｔと有底孔の深さｄとの比率ｄ／ｔの最小値は１となる。この比率ｄ／ｔが小さいと凸状部の高さが低くなり、エンボス層が薄くなる。上記の通り、エンボス層の厚さが十分でないと、前記針葉樹合板の表面等の凸凹を吸収するという作用効果が不十分となる。なお、比率ｄ／ｔについては、２〜２０程度に設定するのが良い。
【００１９】
一方、本発明における湿式硬質繊維板は、前記有底孔の全周に渡って前記比率ｄ／ｔが１を超える深い有底孔が配列された前記第１のプレス面を用いて加圧成形されたものである。この湿式硬質繊維板では、前記比率ｄ／ｔの値が大きいほど前記凸状部が高く形成され、前記エンボス層が厚くなっている。このように厚いエンボス層を備えた湿式硬質繊維板を圧着接合すれば、前記針葉樹合板の表面等の凸凹を効果的に吸収できる。
【００２０】
前記比率ｄ／ｔが１を超えるような有底孔は、例えば、編み目の位置が一致する状態で複数枚の金網等を重ねてプレス面に載置することにより形成できる。あるいは、前記側壁をなす仕切板によって区画されたハニカム孔が複数設けられたハニカム板等をプレス面に戴置して前記有底孔を形成することも良い。
【００２１】
本発明における好適な−態様における針葉樹合板は、針葉樹単板が複数積層された合板であり、前記エンボス層の厚さは、前記針葉樹合板の表面あるいは表裏面に積層された針葉樹単板の板厚の１２０〜３００％である（発明３）。針葉樹単板よりも厚いエンボス層であれば、針葉樹合板の表面等の凹みの箇所でも前記凸状部が十分に圧縮される。それ故、圧着後のエンボス層の密度を十分に確保でき、前記複合台板の内部に密度が不足する領域が生じるおそれを抑制できる。なお、厚さが上記の範囲を下回っているエンボス層であっても、前記針葉樹合板の表面の凹み等をある程度、吸収可能である。当然ながら、エンボス層の厚さを上記の範囲に設定することは、本発明において必須の要件ではない。
【００２２】
本発明における好適な一態様の複合台板においては、前記エンボス層に熱硬化性樹脂を保持する前記湿式硬質繊維板が前記針葉樹合板の表面あるいは表裏面に熱圧接着されている（発明４）。前記エンボス層に熱硬化性樹脂を保持する湿式硬質繊維板を熱圧接着すれば、樹脂の熱硬化作用により、前記針葉樹合板の表面の凸凹に応じて変形したエンボス層をそのまま固めることが可能になる。このように製板された複合台板では、前記針葉樹合板の表面等の凹みの箇所であるか否かによらず、熱硬化したエンボス層によって十分な硬度が実現される。なお、前記エンボス層に熱硬化性樹脂材料を保持させる方法としては、前記エンボス層の表面に粉末状の熱硬化性樹脂を散布したり、液体状態の熱硬化性樹脂を前記エンボス層に含浸させたり等、様々な方法がある。
【発明の効果】
【００２３】
本発明によれば、針葉樹合板を利用した優れた品質の複合台板及び化粧合板を提供することができる。
【図面の簡単な説明】
【００２４】
【図１】実施例における、針葉樹単板が積層された針葉樹合板を示す説明図。
【図２】実施例における、湿式硬質繊維板の製板工程を示す説明図。
【図３】実施例における、プレス面に載置されたハニカム板を示す斜視図。
【図４】実施例における、湿式硬質繊維板の断面構造を示す断面図。
【図５】実施例における、複合台板の製板工程を示す説明図。
【図６】実施例における、複合台板の断面構造を示す断面図。
【図７】実施例における、化粧合板の製板工程を示す説明図。
【発明を実施するための形態】
【００２５】
本発明の実施の形態につき、以下の実施例を用いて具体的に説明する。
【００２６】
（実施例）
本例は、針葉樹合板１１の表面に湿式硬質繊維板１２が積層された複合台板１、及びこの複合台板１に突き板（木質単板よりなる化粧板）１５が積層された化粧合板１０に関する例である。この内容について、図１〜図７を用いて説明する。
【００２７】
（針葉樹合板）
本例の針葉樹合板１１は、図１のごとく、針葉樹単板１１１が５層積層された板厚１２ｍｍの５プライの合板である。針葉樹単板１１１としては、杉、桧、松等を薄くスライスした単板が利用される。この針葉樹合板１１では、同図中、上段から、第１層のフェース、第２層のクロスバンド、第３層のコア、第４層のクロスバンド、第５層のバックをなす各針葉樹単板１１１が積層されている。第１層、第３層、第５層の板厚が２ｍｍ、第２層及び第４層の板厚が３ｍｍとなっている。なお、針葉樹単板１１１の積層数（プライ数）については、本例の５層（５プライ）には限定されない。
【００２８】
一般的に、ラワン材等の広葉樹に比べて節等が多い針葉樹では、単板として加工した際、節穴などに起因する孔や欠け等が不可避である。本例の針葉樹合板１１についても、フェースやバックをなす針葉樹単板１１１の節穴や欠け等に起因する凹み１１９等の表面欠陥が生じている。
【００２９】
（湿式硬質繊維板）
湿式硬質繊維板（ＨＢ）１２（図４、図５参照。）は、図２のごとく、湿潤繊維マット１２０を熱圧成形して得られる繊維板である。湿潤繊維マット１２０は、木質パルプを解繊した繊維と水を混合した懸濁液であるスラリーを脱水して３０ｍｍの厚さに抄造して得られるマットである。プレス面２２０をなす熱板２２１を備えるプレス装置２２を利用し、一対のプレス面２２０の間隙でこの湿潤繊維マット１２０を加圧して板状に成形すると本例の湿式硬質繊維板１２が得られる。なお、本例の湿式硬質繊維板１２を製板する際のプレス条件は、熱板温度１７０〜２３０℃、圧力２０〜３０ｋｇ／平方ｃｍ、時間２〜１０分という条件である。
【００３０】
湿式硬質繊維板１２の熱圧成形時には、湿潤繊維マット１２０に含まれる水が流出する。一般的な湿式硬質繊維板の製板工程では、この水を排水するため、下側のプレス面２２０に金網が載置される。一般的な湿式硬質繊維板の裏面にみられる編み目模様は、この金網の編み目が転写された凸凹模様である。湿式硬質繊維板では、この凸凹模様の形成層がエンボス層となっている。本例の湿式硬質繊維板１２は、金網に代えてハニカム板２１を利用して熱圧成形され、通常よりも厚いエンボス層１２５（図４を参照して後述する）が形成されている点に特徴がある。
【００３１】
熱圧成形に用いるハニカム板２１は、図３のごとく、板厚ｄ１が３．０ｍｍであり、ハニカム構造を形成する仕切板（側壁）２１５の厚さｔが０．５ｍｍとなっている。仕切板２１５により取り囲まれたハニカム孔２１０は、内接円の径が約１．８ｍｍである大きさの孔である。
【００３２】
ハニカム板２１の各ハニカム孔２１０は、プレス面２２０を底面とした有底孔２２９を形成する。ハニカム孔２１０は、一般的な湿式硬質繊維板を成形する際の金網の編み目に相当している。それ故、本例の湿式硬質繊維板１２の裏面には、編み目に相当するハニカム模様が形成される。プレス面２２０にハニカム板２１を裁置して形成される有底孔２２９の深さｄは、ハニカム板２１の板厚ｄ１に一致し３．０ｍｍとなる。仕切板２１５の厚さｔが０．５ｍｍであるので、有底孔２２９のｄ／ｔの比率は６．０となる。このｄ／ｔの比率が大きいほど、湿式硬質繊維板１２の裏面のハニカム模様の彫りが深くなる。なお、一般的に使用される金網の場合、金網として編み込まれた線材の線径がｄ（最小値）及びｔとなるため、ｄ／ｔの比率の最小値が１となっている。
【００３３】
なお、プレス面２２０に接する側の仕切板２１５の端部は、熱板２２１に接する箇所と、熱板２２１と隙間を空けて対面する箇所と、がハニカム孔２１０の周方向に交互に現れるように波状（図示略）に形成されている。このような仕切板２１５の端部の波形状は、熱圧成形時に発生する水を効率良く排水するために有効である。なお、この端部の形状に変えて、ハニカム板２１とプレス面２２０との間に金網等を介在させておくことも排水のために有効である。
【００３４】
本例の湿式硬質繊維板１２の裏面には、図４のごとく、ハニカム模様に凸状部１２６が配列されたエンボス層１２５が形成されている。凸状部１２６は、ハニカム孔２１０により形成される有底孔２２９（図３）に湿潤繊維マット１２０の木質繊維が流入して形成される。隣り合う凸状部１２６を区画するように凹む外周部分は、ハニカム板２１の仕切板２１５によって加圧されて形成される。当然ながら、高密度で硬い外周部分に比べて、凸状部１２６は圧縮率が低くなり低密度で比較的柔らかくなっている。
【００３５】
本例の湿式硬質繊維板１２では、板厚（ｔｈ）５．０ｍｍに対してエンボス層１２５の厚さ（ｔｅ）が３．０ｍｍとなっている。この湿式硬質繊維板１２では、板厚ｔｈに対するエンボス層１２５の厚さｔｅの占有割合が約６０％となっている。なお、湿式硬質繊維板１２の板厚ｔｈは２〜７ｍｍが好ましく、エンボス層１２５の厚さｔｅの占有割合は、一般的な湿式硬質繊維板の２５％を超える３５％以上が良い。
【００３６】
湿式硬質繊維板１２を加圧成形する際、プレス面２２０に離型材が塗布されることがある。ハニカム板２１が載置されない上側のプレス面２２０によって加圧された表面については、研磨により離型材を除去すれば平滑性を向上できる。このような研磨を実施する際には、平滑性を確保するのに必要最小限の研磨量に留めておき、表面側に形成される高強度の岩盤層を残した方が良い。湿式硬質繊維板１２の表面の強度を向上すれば、その表面によって形成される複合台板１の表面側の強度を向上できる。
【００３７】
（複合台板）
本例の複合台板１は、図５及び図６のごとく、板厚（ｔｈ）５．０ｍｍの湿式硬質繊維板１２が針葉樹合板１１の表面に熱圧接着された合板である。複合台板１では、熱圧接着された後の湿式硬質繊維板１２の厚さ（ｔａ）が約２．５ｍｍとなっている。なお、本例では、熱圧接着に際して、予め、湿式硬質繊維板１２のエンボス層１２５に液状のフェノール樹脂を含浸させてある。
【００３８】
エンボス層１２５を内側にして針葉樹合板１１に湿式硬質繊維板１２を熱圧接着すると、針葉樹合板１１の表面の凸凹に応じてエンボス層１２５の凸状部１２６が適宜変形する。針葉樹合板１１の表面のうち凹み１１９の箇所では、エンボス層１２５の凸状部１２６をなす木質繊維が凹み１１９に流入して凸状部１２６の潰れ度合いが小さくなり、圧着後のエンボス層１２５Ｆ（図６）が厚くなる。一方、凹み１１９のない箇所では凸状部１２６の潰れ度合いが大きくなり圧着後のエンボス層１２５Ｆが薄くなる。
【００３９】
エンボス層１２５の凸状部１２６の上記のような変形に応じて針葉樹合板１１の表面の凹み１１９に流入した木質繊維は、熱硬化性樹脂であるフェノール樹脂によりその流入状態を維持したまま固められる。このように針葉樹合板１１の表面の凹み１１９が、湿式硬質繊維板１２をなす木質繊維により埋め固められた複合台板１では、針葉樹合板１１と湿式硬質繊維板１２との間に空隙が残るおそれが少ない。
【００４０】
特に、本例では、針葉樹合板１１の表面をなす針葉樹単板１１１の２ｍｍの板厚（ｔｆ）に対して、圧着前の湿式硬質繊維板１２のエンボス層１２５の厚さ（ｔｅ）が３．０ｍｍとなっている。エンボス層１２５の厚さ（ｔｅ）は、針葉樹合板１１の表面をなす針葉樹単板１１１の板厚（ｔｆ）の１５０％となっている。複合台板１では、厚いエンボス層１２５によって針葉樹合板１１の表面の凹み１１９が確実性高く埋め固められ、内部の空隙が確実性高く低減されている。
【００４１】
（化粧合板）
本例の化粧合板１０は、上記のように製板された複合台板１の表面に、化粧板としての突き板（木質単板）１５が積層された台板である（図７参照。）。本例では、冷間プレスにより、複合台板１の表面に突き板１５を圧着接合して化粧合板１０を製板している。
【００４２】
一般に、突き板を接着する複合台板の内部に空隙があると、その空隙の部分で突き板に対する圧着荷重が周囲よりも小さくなり、これにより、化粧表面の凹みやくすみ等が生じるおそれがある。一方、本例の複合台板１は、厚いエンボス層１２５を含む湿式硬質繊維板１２（図４〜図６参照。）を針葉樹合板１１に熱圧接着して製板された合板であり、上記のごとく内部に空隙がほとんど残っていない。内部に空隙が残っていない本例の複合台板１であれば、突き板１５を圧着接合する際、均一性高く加圧でき化粧表面の凹みやくすみの発生を未然に抑制できる。さらに、内部に空隙が少ない複合台板１あるいは化粧合板１０であれば、温度や湿度等、環境の変化に応じた空隙内の空気の膨張等に起因して層間剥離等が生じるおそれもない。
【００４３】
以上のように、本例の複合台板１は、針葉樹合板１１を基材としながら、その表面に積層された湿式硬質繊維板１２のエンボス層１２５によって針葉樹合板１１の表面欠陥が吸収され、内部の空隙が低減された優れた品質の合板となっている。このような複合台板１の表面に突き板１５を圧着接合した化粧合板１０は、化粧表面のくすみや凹みがない良好な品質の製品となり得る。この化粧合板１０は内部に空隙がほとんどないので、長期間に渡って使用されたときに化粧表面の凹みや割れ等を生じるおそれが少なく、長期間に渡って美しい化粧表面を維持できる。特に、床材への適用時においても、家具の脚やヒールの踵等に踏まれても化粧表面が凹んだりするおそれが少ない。
【００４４】
本例は、複合台板１の表面に化粧板（本例では突き板１５）を冷間プレスにより圧着した例である。これに代えて、化粧板を熱圧接着することも可能である。複合台板１の内部に空隙があると、化粧板を熱圧接着する際、加熱ムラが生じ易くなり、化粧表面のくすみ等が一層顕在化するおそれがある。したがって、化粧板を熱圧接着して化粧合板１０を製板する場合には、内部の空隙が少ないという本例の複合台板１が一層有用になる。
【００４５】
なお、本例では、針葉樹合板１１に対して湿式硬質繊維板１２を熱圧接着して複合台板１を製板し、その後、この複合台板１に対して突き板１５を圧着接合して化粧合板１０を製板している。これに代えて、針葉樹合板１１の表面に、湿式硬質繊維板１２及び突き板１５を同時に熱圧接着し、複合台板１としての独立した形態を経由することなく直接、化粧合板１０を製板することもできる。
【００４６】
本例の複合台板１については、中間製品としての出荷が考えられる。この複合台板１を仕入れした加工業者は、化粧板等を接合する化粧加工によって最終製品としての化粧合板１０を製板可能である。複合台板１については、畳床等への適用も考えられる。この場合には、化粧合板１０として加工されることなく、複合台板１が建築板としての最終製品となる。
【００４７】
本例では、針葉樹合板１１の表面に湿式硬質繊維板１２を接合しているが、針葉樹合板１１の表裏面に湿式硬質繊維板１２を接合することも良い。表裏面に湿式硬質繊維板１２を接合するに当たっては、表面、裏面を１面ずつ加工しても良いが、２枚の湿式硬質繊維板１２の間隙に針葉樹合板１１を配置して加圧プレスすることで表裏面を同時に加工することも良い。
【００４８】
本例では、湿式硬質繊維板１２を製板する際の排水用の有底孔２２９がハニカム板２１により形成されている。これに代えて、同じ仕様の複数枚の金網を編み目が一致するように重ね合わせ、プレス面２２０に戟置することも良い。この場合には、編み目により形成される有底孔の最小深さｄが、金網をなす線材の線径Ｅの２倍となる一方、隣り合う有底孔を仕切る側壁の厚さｔが線径Ｅに一致する。この場合のｄ／ｔの比率は２以上となる。
【００４９】
化粧加工に用いる化粧板としては、本例の突き板１５に代えて、繊維化粧板や、ポリエステルやメラミンあるいはフェノール等の樹脂板や、アルミやステンレス等の金属板を適用することも良い。化粧板に代えて、シート状を呈する化粧シートを適用することも良い。化粧シートとしては、塩化ビニールの樹脂シートや、フェノールやポリオレフィン等の樹脂系フイルムや、コート紙や、アフターコート紙等を利用可能である。
【００５０】
以上、実施例のごとく本発明の具体例を詳細に説明したが、これらの具体例は、特許請求の範囲に包含される技術の一例を開示しているにすぎない。言うまでもなく、具体例の構成や数値等によって、特許請求の範囲が限定的に解釈されるべきではない。特許請求の範囲は、公知技術や当業者の知識等を利用して前記具体例を多様に変形あるいは変更した技術を包含している。
【符号の説明】
【００５１】
１  複合台板  
１０  化粧合板  
１１  針葉樹合板  
１１１  針葉樹単板  
１１９  凹み  
１２  湿式硬質繊維板  
１２０  湿潤繊維マット  
１２５  エンボス層  
１２６  凸状部  
１５  突き板  
２１  ハニカム板  
２１５  仕切板（側壁）  
２２０  プレス面  
２２１  熱板  
２２９  有底孔 
【図１】
2015196360.tif 000003
【図２】
2015196360.tif 000004
【図３】
2015196360.tif 000005
【図４】
2015196360.tif 000006
【図５】
2015196360.tif 000007
【図６】
2015196360.tif 000008
【図７】
2015196360.tif 000009